(57)【要約】  本発明は、シロキサンをアンモニアと反応させることによって、第一級アミノ基を選択的に有するシロキサンを製造するための方法、およびこのようにして製造される化合物に関する。【選択図】なし【特許請求の範囲】
【請求項１】
一般式１のアミノ官能性シロキサンまたはその第四級アンモニウム誘導体
ＭａＭ’ａ１Ｍ’’ａ２Ｍ’’’ａ３ＤｂＤ’ｂ１Ｄ’’ｂ２Ｄ’’’ｂ３ＴｃＱｄ
（式１）
（式中、
Ｍ      ＝（Ｒ１３ＳｉＯ１／２）
Ｍ’    ＝（Ｒ２Ｒ１２ＳｉＯ１／２）
Ｍ’’  ＝（Ｒ３Ｒ１２ＳｉＯ１／２）
Ｍ’’’＝（Ｒ４Ｒ１２ＳｉＯ１／２）
Ｄ      ＝（Ｒ１２ＳｉＯ２／２）
Ｄ’    ＝（Ｒ２Ｒ１ＳｉＯ２／２）
Ｄ’’  ＝（Ｒ３Ｒ１ＳｉＯ２／２）
Ｄ’’’＝（Ｒ４Ｒ１ＳｉＯ２／２）
Ｔ      ＝（Ｒ５ＳｉＯ３／２）
Ｑ      ＝（ＳｉＯ４／２）
ａ      ＝０〜３２
ａ１    ＝０〜１０
ａ２    ＝０〜３２
ａ３    ＝０〜１０
ｂ      ＝０〜６００
ｂ１    ＝０〜５０
ｂ２    ＝０〜５０
ｂ３    ＝０〜５０
ｃ      ＝０〜２０
ｄ      ＝０〜２０
であり、ただし、
ａ１＝２の場合、ｂ１≠０および／またはｂ２≠０および／またはｂ３≠０および／またはａ２≠０および／またはａ３≠０であり、
Ｒ１は、他と独立して、炭素数１〜３０の同一もしくは異なる直鎖もしくは分枝状炭化水素基、または炭素数６〜３０の芳香族炭化水素基であり、
Ｒ２は、他と独立して、第一級アミノ官能基を有する同一または異なる有機基であり、
Ｒ３は、
−ＣＨ２−ＣＨ２−ＣＨ２−Ｏ−（ＣＨ２−ＣＨ２Ｏ−）ｘ−（ＣＨ２−ＣＨ（Ｒ’）Ｏ−）ｙ−Ｒ’’
−ＣＨ２−ＣＨ２−Ｏ−（ＣＨ２−ＣＨ２Ｏ−）ｘ−（ＣＨ２−ＣＨ（Ｒ’）Ｏ−）ｙ−Ｒ’’
−ＣＨ２−ＣＨ２−（Ｏ）ｘ’−ＲＩＶ
−ＣＨ２−ＣＨ２−ＣＨ２−Ｏ−ＣＨ２−ＣＨ（ＯＨ）−ＣＨ２ＯＨ
または
−ＣＨ２−ＣＨ２−ＣＨ２−Ｏ−ＣＨ２−Ｃ（ＣＨ２ＯＨ）２−ＣＨ２−ＣＨ３
の群からの同一または異なる基であり、式中、
ｘは０〜１００であり、
ｘ’は０〜１であり、
ｙは０〜１００であり、
Ｒ’は、他と独立して、炭素数１〜１２の直鎖または置換アルキル基またはアリール基であり、Ｒ４基および／または式１の分子内には、互いに異なる置換基Ｒ’が存在してもよく、
Ｒ’’は、他と独立して、水素基または炭素数１〜４のアルキル基、Ｒ’’’＝アルキル基である−Ｃ（Ｏ）−Ｒ’’’基、−ＣＨ２−Ｏ−Ｒ’基、アルキルアリール基、−Ｃ（Ｏ）ＮＨ−Ｒ’基であり、
ＲＩＶは、炭素数１〜５０の任意選択により置換された炭化水素基であり、
Ｒ４は、他と独立して、ヘテロ原子Ｏ、Ｎ、Ｓ、Ｐまたはハロゲン原子を含有する基で置換されていてもよく、好ましくは第一級および第二級アミン官能基を含有しない、同一または異なる直鎖、環状、または分枝状の、炭素数１〜３０の飽和もしくは不飽和または芳香族炭化水素基であり、
Ｒ５は、他と独立して、同一または異なるＲ１、Ｒ２、Ｒ３またはＲ４基である）。
【請求項２】
Ｒ２は、アミノ官能基に加えて、下記の群から選択されるヒドロキシル基を有する基であり、
【化１】
2013518945.tif 000005
式中、
Ｒ６は、水素または炭素数１〜６のアルキルの群からの同一または異なる基であり、
Ｒ７は、エーテル官能基を任意選択により含有し、かつ任意選択によりポリオキシアルキレン基である、同一または異なる二価の炭化水素基であり、
ｍは、２〜１８の整数である、請求項１に記載の化合物。
【請求項３】
式１のアミノ官能性シロキサンをプロトン性反応物Ｈ＋Ａ−と反応させて、−ＮＨ３＋Ａ−の形態のイオン付加物を生じさせ、式中、Ａ−が無機または有機アニオンに対応することを特徴とする、請求項１または２に記載の化合物。
【請求項４】
式１のアミノ官能性シロキサンは、アルキル化によって、式２の第四級アンモニウム化合
ＭａＭ’’’’ａ１Ｍ’’ａ２Ｍ’’’ａ３ＤｂＤ’’’’ｂ１Ｄ’’ｂ２Ｄ’’’ｂ３ＴｃＱｄ
（式２）
（式中、
Ｍ        ＝（Ｒ１３ＳｉＯ１／２）
Ｍ’’’’＝（Ｒ８Ｒ１２ＳｉＯ１／２）
Ｍ’’    ＝（Ｒ３Ｒ１２ＳｉＯ１／２）
Ｍ’’’  ＝（Ｒ４Ｒ１２ＳｉＯ１／２）
Ｄ        ＝（Ｒ１２ＳｉＯ２／２）
Ｄ’’’’＝（Ｒ８Ｒ１ＳｉＯ２／２）
Ｄ’’    ＝（Ｒ３Ｒ１ＳｉＯ２／２）
Ｄ’’’  ＝（Ｒ４Ｒ１ＳｉＯ２／２）
Ｔ        ＝（Ｒ５ＳｉＯ３／２）
Ｑ        ＝（ＳｉＯ４／２）
であり、
ａ、ａ１、ａ２、ａ３、ｂ、ｂ１、ｂ２、ｂ３、ｃおよびｄ、およびＲ１、Ｒ２、Ｒ３、Ｒ４およびＲ５基は、請求項１に記載の意味を有し、
Ｒ８は、他と独立して、アンモニウム官能基を有する同一または異なる有機基である）
に変換されることを特徴とする、請求項１または２に記載の化合物。
【請求項５】
Ｒ８は、下記の群から選択される同一または異なる基であり、
【化２】
2013518945.tif 000006
Ｒ９は、他と独立して、同一または異なる炭素数１〜３０の直鎖もしくは分枝状の炭化水素基、または炭素数６〜３０の芳香族炭化水素基であることを特徴とする、請求項４に記載の化合物。
【請求項６】
側鎖エポキシ変性シロキサンを、気体状の、溶存の、またはその場で生成したアンモニアと反応させることを特徴とする、第一級アミノ基を有するシロキサンを選択的に製造するための方法。
【請求項７】
（ａ）式３のエポキシ官能性化合物
ＭａＭ’’’’’ａ１Ｍ’’ａ２Ｍ’’’ａ３ＤｂＤ’’’’’ｂ１Ｄ’’ｂ２Ｄ’’’ｂ３ＴｃＱｄ
（式３）
（式中、
Ｍ          ＝（Ｒ１３ＳｉＯ１／２）
Ｍ’’’’’＝（Ｒ１０Ｒ１２ＳｉＯ１／２）
Ｍ’’      ＝（Ｒ３Ｒ１２ＳｉＯ１／２）
Ｍ’’’    ＝（Ｒ４Ｒ１２ＳｉＯ１／２）
Ｄ          ＝（Ｒ１２ＳｉＯ２／２）
Ｄ’’’’’＝（Ｒ１０Ｒ１ＳｉＯ２／２）
Ｄ’’      ＝（Ｒ３Ｒ１ＳｉＯ２／２）
Ｄ’’’    ＝（Ｒ４Ｒ１ＳｉＯ２／２）
Ｔ          ＝（Ｒ５ＳｉＯ３／２）
Ｑ          ＝（ＳｉＯ４／２）
であり、
式中、ａ、ａ１、ａ２、ａ３、ｂ、ｂ１、ｂ２、ｂ３、ｃおよびｄ、ならびにＲ１、Ｒ３、Ｒ４およびＲ５基は、請求項２および５に記載の意味を有し、
Ｒ１０は、他と独立して、同一または異なる有機エポキシ基である）を、
（ｂ）任意選択により溶媒に溶解させたアンモニアと、または任意選択によりアンモニアの代わりに、アンモニアを遊離することができるアンモニア化合物と、
（ｃ）任意選択により開環触媒の存在下で、
（ｄ）任意選択により５０℃〜１５０℃の最低温度での加圧下で
反応させることを特徴とする、式１および／または２のアミノ官能性シロキサンを製造するための請求項６に記載の方法。
【請求項８】
使用する式３の化合物は、Ｒ１０が、互いに独立して、下記の群から選択される同一または異なる有機エポキシ基である化合物であることを特徴とする、請求項７に記載の方法。
【化３】
2013518945.tif 000007
【請求項９】
使用するアンモニア生成化合物が、気体アンモニアまたはアンモニア水溶液またはアンモニアアルコール溶液、ハロゲン化アンモニウム、炭酸アンモニウムおよび／または炭酸水素塩、硫酸アンモニウムおよび／または硫酸水素塩、スルファミン酸アンモニウム、リン酸アンモニウム、リン酸水素塩および／またはリン酸二水素塩、シアン酸アンモニウム、カルボン酸アンモニウム、酢酸アンモニウム、シュウ酸水素アンモニウムおよび／またはシュウ酸アンモニウム、クエン酸水素アンモニウム、安息香酸アンモニウム、ギ酸アンモニウム、カルバミン酸アンモニウム、乳酸アンモニウム、酒石酸アンモニウムまたはコハク酸アンモニウム、ヒドロキシルアミン、ヒドロキシルアミン−Ｏ−スルホン酸もしくはアミド硫酸、またはウロトロピン、またはこれらの混合物であることを特徴とする、請求項７または８のいずれかに記載の方法。
【請求項１０】
反応混合物中に、無加圧で気体アンモニアを通過させることを特徴とする、請求項７から９のいずれか一項に記載の方法。
【請求項１１】
１ｂａｒを超える、好ましくは２〜５０ｂａｒ、特に好ましくは５〜２０ｂａｒの圧力で反応が行われることを特徴とする、請求項７または８に記載の方法。
【請求項１２】
化粧料用乳化剤、プラスチックブレンド用相溶化剤、離型剤、疎水化剤、着色顔料および充填剤用分散剤、織物加工仕上げ用添加剤（柔軟剤）、髪用コンディショナ、表面コーティング／接着促進剤用プライマー、腐食防止製剤用添加剤、ＰＵ泡安定剤、消泡剤および／または湿潤剤としての、式１または２のアミノ官能性シロキサンの使用。
【請求項１３】
式１または２の本発明による化合物を含む溶液、エマルジョン、分散液および／または混合物の形態の調製物であって、充填剤、乳化剤、染料、顔料の群から選択される添加剤および副材料をさらに含むことができる、調製物。
【発明の詳細な説明】
【技術分野】
【０００１】
本発明は、第一級アミノ官能基を有する新規の有機変性（organomodified）シロキサンおよび第四級アンモニウム官能基を有する新規の有機変性シロキサン、ならびにその製造方法に関する。
【背景技術】
【０００２】
第一級アミノ官能基を有するシランおよび有機変性シロキサンの両方の生成について、様々な合成経路を参照することにより従来技術に記載されている。
【０００３】
アミノアルキル官能性アルコキシシランは、コーティングにおける接着促進剤または接着剤および封止剤として使用される。それらは、たとえば、ドイツ特許出願公開１０１０４９６６号に記載されているように、塩化アリルの白金（０）触媒ヒドロシリル化によって生成される。二次反応により、プロペン、クロロプロパンおよびプロピルクロロシランが形成されるが、これは生成物の蒸留精製が必要とされることを意味する。このようにして得られる３−クロロプロピルクロロシランのハロアルキル官能基は、欧州特許出願公開１２７３６１２号によれば、たとえば、アンモニア、硫化水素、アルカリ金属または硫化アンモニウム、ロダン化物、またメタクリル酸塩との反応によって、様々なやり方でさらに官能化することができる。アルコール分解によって、官能性クロロシランを対応するアルコキシシランに変換することができる。
【０００４】
アミノアルキル官能性アルコキシシランのより効率的な生成のために、従来技術では、３段階のクロロシラン経路の代わりに、エトキシ水素シランによるアリルアミンの直接ヒドロシリル化が記載されている。しかしながら、この反応経路は、錯化アリルアミンによって遷移金属触媒が強く阻害されるため、困難であることがわかった。一連の特許出願では、特定のルテニウムまたはロジウム触媒、また共触媒としての窒素およびリン化合物の助けを借りて、経済的なヒドロシリル化方法見出す試みが示されているが、したがって、たとえば、米国特許第４４８１３６４号、米国特許第４８６７５０１号、米国特許第４９２１９８８号、米国特許第４９２７９５３号または米国特許第５００１２４６号である。これらの方法では多くの場合、大量の触媒が必要となり、二重結合の再配列および限られた付加反応選択性のために、アミノプロピルシランの分枝状アルファおよびベータ異性体、および直鎖ガンマ異性体からなる生成物混合が生じてしまう。このシラン混合物を、さらなる使用の前に蒸留によって精製しなければならない。比較的大量の触媒および二次反応によって生じる収率損失、また所要の蒸留精製のために、アリルアミンのヒドロシリル化はコスト高を伴う。
【０００５】
加水分解および縮合反応によって、アミノプロピルアルコキシシランをポリシロキサンに変換することができる。塩基性アミノ官能基により、たとえば、ＫＯＨ、水酸化アンモニウム、カルボン酸塩などのアルカリ触媒の使用が好ましい。欧州特許出願公開１５８０２１５号およびここに引用されている明細書は、参照として本明細書中に援用することができる。この合成経路には限界がある。官能基密度が高いアミノ官能性ポリシロキサンの合成の場合、高価な特別なシランの価格によりますます材料費が上昇していると同時に、加水分解中に遊離するアルコールの量によって収率が低下する。ポリシロキサンとアミノ基との塩基触媒平衡反応の場合、シラザンも副生成物として生じ得る。
【０００６】
不飽和アミンと水素シロキサンとのヒドロシリル化の際に位置選択性を増加させ、かつシラザンの形成を回避するために、ドイツ特許出願公開第４４３６０７７号によれば、２つの追加の合成工程を必要とする保護基技術を活用する。アリルアミンとテトラメチルジシロキサンとのヒドロシリル化の際の優れた選択性が、米国特許第５０２６８９０号に記載され、カールシュテット（Karstedt）触媒が用いられる。にもかかわらず、この白金（０）−ジビニルテトラメチルジシロキサン錯体によって、比較的大量の少なくとも４０ｐｐｍの白金が必要とされる。
【０００７】
メタクリルアミド官能性アルキルシランを生成するために、米国特許出願公開第２００５０１７６９１１号では、０℃〜２５℃で１〜３日間のエポキシ官能性アルキルシランとアンモニアメタノール溶液との反応が記載されている。その後の塩化メタクリロイルによる誘導体化により目標化合物が生じる。欧州特許出願公開第１９５６０３８号には、末端がメタクリルアミド官能性の直鎖ポリジメチルシロキサンを生成するための同様の方法が開示されている。追加の官能基を有する混合置換ポリシロキサンについては言及していない。
【０００８】
欧州特許出願公開第１００８６１４号では、直鎖ポリジメチルシロキサンが請求項に記載されて、その鎖末端が、各々の場合、アリルポリエーテル１つおよびアルカノールアミンまたはアルカノールアルキルアミン１つとＳｉＣ結合している。たとえば８０℃でジエタノールアミンを用いたチタンによって触媒されるエポキシド開環によって、直鎖、エポキシおよびポリエーテル官能性ポリジメチルシロキサンから生成が起こる。第一級アミノ官能基を有するポリシロキサンは記載されている方法によって生成することができず、特定されても請求項に記載されてもいない。
【０００９】
米国特許出願公開第２００８／０３１４５１８号には、水性二成分接着促進剤を生成するための、アミノ官能性シランまたはエチレンジアミンと、グリシドキシプロピルトリエトキシシランとのその場反応が記載されている。アミノ官能基が過剰に添加されたエポキシド環の２つ以上と反応するため、優れた接着に必要とされる架橋は確保される。
【００１０】
従来技術には、２つ以下のアミノ官能基を有するが、多くの場合さらなる官能基がないシロキサンが記載されている。アミノ官能基の様々な酸との反応によって、または四級窒素化合物を生じるそのアルキル化によっても入手可能なアミノ官能性シロキサン、特にそれらの荷電誘導体が表面に向かって際立った静電的親和力を有し、したがって化合物の優れた保持性（substantivity）を提供する。基質にアミノシロキサン自体を静電気的に固定するアミノシロキサンの能力であるアミノシロキサンの保持性は、その官能基密度、すなわち、分子量に基づく非荷電または電荷保有窒素官能基の数に関連している。アミノシロキサンに自由に選択可能な保持性を提供する目的に傾倒して、これまでの従来技術は、シロキサン鎖当たり２つ以上または３つ以上の第一級アミノ官能基を含有するシロキサンへの選択的かつ費用効果の高い合成手法を欠いていることに留意すべきである。
【００１１】
アルカノールアミンの生成から知られている通り、アンモニアによるエポキシド開環は第一級アミンの段階では停止しない。形成される第一級および第二級アミンは、比較的強い求核試薬であり、アンモニアと競合してエポキシド環と反応する（文献：Ullmann's Encyclopedia of Industrial Chemistry、２００６年出版、第７版、Wiley VCH）。欧州特許出願公開第１００８６１４号に記載されているアミノ官能性ポリシロキサンは低分子量で、鎖１つ当たり末端アミノ官能基を１つしか有していない。欧州特許出願公開第１９５６０３８号でも同様に、直鎖末端アミノ官能性中間体しか記載されていない。形成される第一級アミンの逐次反応により、第１の例では、鎖延長が生じ、架橋の結果としてのゲル化は生じない。シロキサンが側鎖置換基（lateral substituent）を有するとすぐに、かつ、特に３つ以上のアミノ官能基をシロキサンに結合される場合、第一級および第二級アミンのさらなる反応により、比較的大きな粘度の増大を招く。生成物のモル質量の増加に伴って、またそれに付随して生成物粘度の増大に伴ってゲル化の危険性が増大する。さらに、第二級アミンは、亜硝酸塩または空気からの亜酸化窒素ガスで発癌性のあるニトロソアミンを形成するため、毒性学的に許容し得ない。
【発明の概要】
【発明が解決しようとする課題】
【００１２】
本発明の一目的は、第一級アミノ官能基およびさらに有機変性を有するシロキサンを選択的かつ費用効果の高いやり方で生成することにある。その目的は、第二級アミンの形成を回避すると同時に、高い収率の第一級アミノ官能基を確保することである。
【００１３】
欧州特許出願公開第１９５６０３８号および米国特許出願公開２００５０１７６９１１号に記載されているエポキシ官能性化合物をアンモニアと反応させるための方法の１つの利点は、少なくとも１２時間から３日までの範囲の長い反応時間である。反応が長く続くほど、アンモニアの局所濃度がより低下し、形成される第一級アミンがその後の反応においてより優先的に残存するエポキシ官能基と反応し、ゲル化する。長い反応時間は、不可避的に、選択した圧力および温度の工程パラメータに起因する。
【００１４】
本発明のさらなる目的はさらに、第一級アミノ基の形成に対する化学選択性が高いシロキサンを製造するための費用効果の高い方法を開発することにある。
【００１５】
驚くべきことに、側鎖エポキシ変性（laterally epoxy-modified）シロキサンとアンモニアとの反応により、第二級または第三級アミノ形成が起こることにより、架橋なしで選択的に第一級アミノ基を有するシロキサンが生成されることを見出した。
【００１６】
したがって、本発明は、側鎖エポキシ変性シロキサンを気体状の、溶存の、またはその場（in situ）で生成したアンモニアと反応させることによって、選択的に第一級アミノ基を有するシロキサンを製造するための方法を提供する。
【００１７】
このことは、当業者にとって驚くべきことであり、また予測不可能であるが、それは、アルキル置換アミンが比較的強い求核試薬であり、したがって所望の生成物と他エポキシド環とのさらなる反応に有利に働き、一次反応を通じて第二級アミンを形成するからである。これは、官能基密度が高い場合、したがって系におけるエポキシド基の濃度が高い場合に特に当てはまる。
【００１８】
本発明のさらなる目的は、より高い官能基密度を達成するために、第一級アミノ官能基を用いて鎖末端だけでなく側鎖にシロキサンを修飾することにある。
【課題を解決するための手段】
【００１９】
本発明は下記一般式１のシロキサンを提供する。
ＭａＭ’ａ１Ｍ’’ａ２Ｍ’’’ａ３ＤｂＤ’ｂ１Ｄ’’ｂ２Ｄ’’’ｂ３ＴｃＱｄ
（式１）
式中、
Ｍ      ＝（Ｒ１３ＳｉＯ１／２）
Ｍ’    ＝（Ｒ２Ｒ１２ＳｉＯ１／２）
Ｍ’’  ＝（Ｒ３Ｒ１２ＳｉＯ１／２）
Ｍ’’’＝（Ｒ４Ｒ１２ＳｉＯ１／２）
Ｄ      ＝（Ｒ１２ＳｉＯ２／２）
Ｄ’    ＝（Ｒ２Ｒ１ＳｉＯ２／２）
Ｄ’’  ＝（Ｒ３Ｒ１ＳｉＯ２／２）
Ｄ’’’＝（Ｒ４Ｒ１ＳｉＯ２／２）
Ｔ      ＝（Ｒ５ＳｉＯ３／２）
Ｑ      ＝（ＳｉＯ４／２）
ａ      ＝０〜３２、好ましくは１〜２２、特に２、
ａ１    ＝０〜１０、好ましくは１〜５、特に２、
ａ２    ＝０〜３２、好ましくは１〜２２、特に２、
ａ３    ＝０〜１０、好ましくは１〜５、特に２、
ｂ      ＝０〜６００、好ましくは１０〜５００、特に２０〜４００、
ｂ１    ＝０〜５０、好ましくは０．１〜２０、特に２〜１０、
ｂ２    ＝０〜５０、好ましくは０．１〜２０、特に１〜１０、
ｂ３    ＝０〜５０、好ましくは１〜２０、特に２〜１０、
ｃ      ＝０〜２０、好ましくは０〜１０、特に０、
ｄ      ＝０〜２０、好ましくは０〜１０、特に０、
であり
ただし、
ａ１＝２の場合、ｂ１≠０および／またはｂ２≠０および／またはｂ３≠０および／またはａ２≠０および／またはａ３≠０であり、好ましくは因子ａ２、ａ３、ｂ１、ｂ２およびｂ３のうち少なくとも２つ≠０である。
Ｒ１は、他と独立して、炭素数１〜３０の同一もしくは異なる直鎖もしくは分枝状炭化水素基、または炭素数６〜３０の芳香族炭化水素基であり、好ましくはメチルもしくはフェニル、特にメチルであり、
Ｒ２は、他と独立して、第一級アミノ官能基を有する同一または異なる有機基であり、好ましくはアミノ官能基に加えてヒドロキシル基を有する基であり、特に下記群から選択され、
【化１】
2013518945.tif 000002
式中、
Ｒ６は、水素または炭素数１〜６のアルキルの群からの同一または異なる基、好ましくはメチル基であり、
Ｒ７は、エーテル官能基を任意選択により含有し、かつ任意選択によりポリオキシアルキレン基、好ましくはメチレン基である、同一または異なる二価の炭化水素基であり、
ｍは、２〜１８の整数であり、
Ｒ３は、
−ＣＨ２−ＣＨ２−ＣＨ２−Ｏ−（ＣＨ２−ＣＨ２Ｏ−）ｘ−（ＣＨ２−ＣＨ（Ｒ’）Ｏ−）ｙ−Ｒ’’
−ＣＨ２−ＣＨ２−Ｏ−（ＣＨ２−ＣＨ２Ｏ−）ｘ−（ＣＨ２−ＣＨ（Ｒ’）Ｏ−）ｙ−Ｒ’’
−ＣＨ２−ＣＨ２−（Ｏ）ｘ’−ＲＩＶ
−ＣＨ２−ＣＨ２−ＣＨ２−Ｏ−ＣＨ２−ＣＨ（ＯＨ）−ＣＨ２ＯＨ
または
−ＣＨ２−ＣＨ２−ＣＨ２−Ｏ−ＣＨ２−Ｃ（ＣＨ２ＯＨ）２−ＣＨ２−ＣＨ３
の群からの同一または異なる基であり、式中、
ｘは、０〜１００、好ましくは＞０、特に１〜５０であり、
ｘ’は、０または１であり、
ｙは、０〜１００、好ましくは＞０、特に１〜５０であり、
Ｒ’は、他と独立して、任意選択により置換されている、たとえば、アルキル基、アリール基またはハロアルキルもしくはハロアリール基で置換されている、炭素数１〜１２のアルキルまたはアリール基であり、Ｒ４基および／または式１の分子内には、互いに異なる置換基Ｒ’が存在してもよく、
Ｒ’’は、他と独立して、水素基または炭素数１〜４のアルキル基、Ｒ’’’＝アルキル基である−Ｃ（Ｏ）−Ｒ’’’基、−ＣＨ２−Ｏ−Ｒ’基であり、たとえばベンジル基などのアルキルアリール基、−Ｃ（Ｏ）ＮＨ−Ｒ’基であり、
ＲＩＶは、任意選択により置換された、たとえば、ハロゲン置換された、炭素数１〜５０、好ましくは３〜３０の飽和または不飽和炭化水素基であり、特にデシル、ドデシル、テトラデシルまたはヘキサデシル基であり、
Ｒ４は、他と独立して、同一または異なる直鎖、環状または分枝状の、炭素数１〜３０の任意選択によりオレフィン系不飽和または芳香族炭化水素基であり、ヘテロ原子Ｏ、Ｎ、Ｓ、Ｐまたはハロゲン原子を含有する基で置換されていてもよく、好ましくは第一級および第二級アミン官能基を含有せず、好ましくはアルカノール基、カルボン酸基またはカルボン酸エステル基、特に、たとえばドデセニル、テトラデシル、ヘキサデシル、またはオクタデシル基など、炭素数５〜３０の炭化水素基であり、
Ｒ５＝他と独立して、同一または異なるＲ１、Ｒ２、Ｒ３またはＲ４基であり、好ましくはＲ１、特にメチル、フェニル、ドデシル、またはヘキサデシルである。
【００２０】
上記式（シロキサン鎖またはポリオキシアルキレン鎖）中に挙げられているビルディングブロック（building block）の様々なモノマー単位は、任意の所望の数のブロックを用いて互いにブロック形式で構成することができ、任意の順序または統計的分布に基づくことができる。式中で使用されている添字は、統計的平均値と見なされる。
【００２１】
本発明は、プロトン性反応物Ｈ＋Ａ−を用いて本発明によるアミノ官能性シロキサンのイオン付加物をさらに提供する。この付加物は、−ＮＨ３＋Ａ−の形で存在する。アニオンＡ−は、酸Ｈ＋Ａ−の無機または有機アニオン、またその誘導体から選択される、プロトン化第一級アミノ基上の正電荷に対する同一または異なる対イオンである。好ましいアニオンは、たとえば、塩化物、硫酸塩および硫酸水素塩、炭酸塩および炭酸水素塩、リン酸塩およびリン酸水素塩、直鎖または分枝状の飽和またはオレフィン系不飽和アルキル鎖を有する酢酸塩および同種カルボン酸塩、芳香族カルボン酸塩、アミノ酸から形成されるカルボン酸塩、クエン酸塩、マロン酸塩、フマル酸塩、マレイン酸塩、飽和および不飽和コハク酸塩、ならびにたとえば乳酸塩など、Ｌ−ヒドロキシカルボン酸から形成されるカルボン酸塩である。本発明によるアミノシロキサンおよびそれらのイオン付加物は、形成される付加物の安定性に応じて解離平衡状態で存在する。
【００２２】
さらに、本発明は、下記式２の第一級アミン官能基のアルキル化から得られる第四級アンモニウム化合物を提供する。
ＭａＭ’’’’ａ１Ｍ’’ａ２Ｍ’’’ａ３ＤｂＤ’’’’ｂ１Ｄ’’ｂ２Ｄ’’’ｂ３ＴｃＱｄ
（式２）
式中、
Ｍ        ＝（Ｒ１３ＳｉＯ１／２）
Ｍ’’’’＝（Ｒ８Ｒ１２ＳｉＯ１／２）
Ｍ’’    ＝（Ｒ３Ｒ１２ＳｉＯ１／２）
Ｍ’’’  ＝（Ｒ４Ｒ１２ＳｉＯ１／２）
Ｄ        ＝（Ｒ１２ＳｉＯ２／２）
Ｄ’’’’＝（Ｒ８Ｒ１ＳｉＯ２／２）
Ｄ’’    ＝（Ｒ３Ｒ１ＳｉＯ２／２）
Ｄ’’’  ＝（Ｒ４Ｒ１ＳｉＯ２／２）
Ｔ        ＝（Ｒ５ＳｉＯ３／２）
Ｑ        ＝（ＳｉＯ４／２）
であり、
ａ、ａ１、ａ２、ａ３、ｂ、ｂ１、ｂ２、ｂ３、ｃおよびｄは上述の意味を有し、Ｒ１、Ｒ３、Ｒ４およびＲ５基は同様に上述の定義を満たし、
Ｒ８は、他と独立して、アンモニウム官能基を有する同一または異なる有機基であり、好適な基Ｒ８は、たとえば、好ましくは下記群から選択される同一または異なる基であり、
【化２】
2013518945.tif 000003
Ｒ９は、他と独立して、同一または異なる炭素数１〜３０の直鎖もしくは分枝状の炭化水素基、または炭素数６〜３０の芳香族炭化水素基、好ましくはメチルまたはエチルである。
【００２３】
第四級アンモニウム官能基を有する本発明による化合物を生成するために、本発明による式１の化合物をアルキル化試薬と反応させる。このため、特に、たとえばハロゲン化アルキルや硫酸ジアルキルなど、当業者に公知のアルキル化試薬を使用することができる。
【００２４】
本発明はさらに、式１または２の本発明による化合物を含む溶液、エマルジョン、分散液および／または混合物の形の調製物を提供する。これらの調製物は、添加剤および副材料をさらに含むことができ、たとえば、充填剤、乳化剤、染料、顔料の群から選択することができるが、これらに限定されない。
【００２５】
本発明はさらに、化粧料用乳化剤、プラスチックブレンド用相溶化剤、離型剤、疎水化剤、着色顔料および充填剤用分散剤、織物加工仕上げ用添加剤（柔軟剤）、髪用コンディショナ、表面コーティング／接着促進剤用プライマ、腐食防止製剤用添加剤、ＰＵ泡安定剤、消泡剤および／または湿潤剤としての、本発明による式１または２のアミノ官能性シロキサンの使用を提供する。
【００２６】
本発明はさらに、本発明による式１のアミノシロキサンを製造する方法を提供する。
【００２７】
本発明によるシロキサンの製造方法：
本発明による式１の化合物は、式３のエポキシ官能性化合物から生成される。
ＭａＭ’’’’’ａ１Ｍ’’ａ２Ｍ’’’ａ３ＤｂＤ’’’’’ｂ１Ｄ’’ｂ２Ｄ’’’ｂ３ＴｃＱｄ
（式３）
式中、
Ｍ          ＝（Ｒ１３ＳｉＯ１／２）
Ｍ’’’’’＝（Ｒ１０Ｒ１２ＳｉＯ１／２）
Ｍ’’      ＝（Ｒ３Ｒ１２ＳｉＯ１／２）
Ｍ’’’    ＝（Ｒ４Ｒ１２ＳｉＯ１／２）
Ｄ          ＝（Ｒ１２ＳｉＯ２／２）
Ｄ’’’’’＝（Ｒ１０Ｒ１ＳｉＯ２／２）
Ｄ’’      ＝（Ｒ３Ｒ１ＳｉＯ２／２）
Ｄ’’’    ＝（Ｒ４Ｒ１ＳｉＯ２／２）
Ｔ          ＝（Ｒ５ＳｉＯ３／２）
Ｑ          ＝（ＳｉＯ４／２）
であり、
ａ、ａ１、ａ２、ａ３、ｂ、ｂ１、ｂ２、ｂ３、ｃおよびｄは上述の意味を有し、Ｒ１、Ｒ３、Ｒ４およびＲ５基は同様に上述の定義を満たし、
Ｒ１０は、他と独立して、同一または異なる有機エポキシ基である。
【００２８】
好適なエポキシ基Ｒ１０は、たとえば、好ましくは下記群から選択される同一または異なる基である。
【化３】
2013518945.tif 000004
【００２９】
さらなる置換基を有することもできるエポキシ官能性シロキサンは、従来技術で、たとえば、欧州特許出願公開第０４１５２０８号に記載されているように、遷移金属触媒によるヒドロシリル化によって生成する。その後、溶媒の使用の有無にかかわらず、大気圧で、または大気圧超の圧力のオートクレーブ内で、アンモニアの導入により開環反応を行う。たとえば温度を上昇させたときに開裂されてアンモニアを放つ化合物から、その場でアンモニアを発生させることもできる。
【００３０】
多くの慣用の溶媒が、アミノ官能性シロキサンの本発明による生成に好適である。エポキシ官能性プレ生成物（preproduct）の極性に応じて、溶媒を出発材料および生成物に対する溶解能力に従って選択する。この溶媒は、選択した反応条件下でアンモニアに対しても、またエポキシ官能性プレ生成物に対しても概して不活性な挙動を示す必要がある。したがって、たとえば、芳香族炭化水素、またエーテルまたはアルコールも好適である。トルエン、キシレン、メタノール、エタノール、プロパノールおよびその異性体、特に２−プロパノールの使用が好ましい。
【００３１】
オートクレーブを使用する場合、反応ガスが閉鎖系内にとどまることにより、最大１５０℃、好ましくは６０℃〜１３０℃のより高い反応温度を確立することができる。オートクレーブを開放し、圧力をかけずに、たとえば、飽和アンモニア性溶液を充填した場合、加熱中の閉じたオートクレーブ内の圧力上昇は、１〜５０ｂａｒ、好ましくは５〜２０ｂａｒの範囲でよい。ガス発生装置により閉じた加圧反応器にアンモニアガスを充填する場合、１〜５０ｂａｒ、好ましくは５〜２０ｂａｒの所与の圧力を充填中に確立することができる。この場合、反応時間は１〜１０時間、好ましくは１〜５時間でよい。
【００３２】
１ｂａｒを超える圧力で、また５０℃を上回る温度でのこの方法の特別な利点は、従来技術に比べ、１２時間未満のより短い反応時間を達成することが可能であることである。さらに、形成される第一級アミンに対するアンモニアの比率、すなわち、開環に関して競合する試薬の比率は、アンモニアに有利に増大することから、溶解相中のアンモニアのより高い局所濃度は、選択性にポシティブに影響を及ぼす。好ましい処理圧力が２〜５０ｂａｒ、特に５〜２０ｂａｒの範囲内である。
【００３３】
より高い反応温度のさらなる利点は、比較的高分子量のエポキシシロキサンの反応の場合に明らかでなる。出発化合物の粘度はより高温では低下し、それにより混合および物質移動が容易となり、したがって同様に反応が早くなる。無加圧の方法では、より高い反応温度により、同様により早くアンモニア脱気が生じるため、ガスフリット（gas frit）を用いて小規模で、及び気泡塔反応器を用いて生産規模で稼働することが有利となり得る。
【００３４】
圧力をかけずに反応を行う場合、許容可能な選択性を伴う早い反応には５０℃の、好ましくは６０℃の最低温度が必要となる。無加圧の反応制御では、好適な触媒を用いることによってエポキシ開環の速度を増大させることが有利となり得る。酸、ルイス酸もしくは塩基、また金属塩もしくは錯体、または遷移金属塩もしくは錯体の領域からの不均一系または均一系触媒を使用することができる。
【００３５】
反応は、ワンポット法で、または連続的に行うことができる。反応が完了したら、残留アンモニアおよび任意選択により使用した溶媒を除去するために生成物を蒸留する。固体または溶解緩衝系を用いることによって、ｐＨを調整することができる。固体塩を用いてｐＨ調整を行う場合、ろ過工程が後に続く。生成物混濁が生じた場合には、必ずしもろ過を行う必要はない。
【００３６】
分子状ガスの形態または飽和溶液形態の試薬としてアンモニアを使用することができるだけでなく、化学的に結合した形態でアンモニアを使用することもできる。したがって、たとえば、気体アンモニアまたはアンモニア水溶液またはアンモニアアルコール溶液と同様に、溶液中の加水分解時に分解等を伴って高温でアンモニアを放出するアミンおよび／またはアンモニウム化合物、たとえば、ハロゲン化アンモニウム、炭酸アンモニウムおよび／または炭酸水素塩、硫酸アンモニウムおよび／または硫酸水素塩、スルファミン酸アンモニウム、リン酸アンモニウム、リン酸水素塩および／またはリン酸二水素塩、シアン酸アンモニウム、たとえば、酢酸アンモニウム、シュウ酸水素アンモニウムおよび／またはシュウ酸アンモニウム、クエン酸水素アンモニウム、安息香酸アンモニウム、ギ酸アンモニウム、カルバミン酸アンモニウム、乳酸アンモニウム、酒石酸アンモニウム、コハク酸アンモニウムなどのカルボン酸アンモニウムなどを使用することも可能である。さらに、選択した反応条件下の分解によって、ヒドロキシルアミン、ヒドロキシルアミン−Ｏ−スルホン酸もしくはアミド硫酸、またはウロトロピン（ヘキサメチレンテトラアミン）からその場でアンモニアを生成することができる。使用するアミンまたはアンモニウム化合物に応じて、形成するアミン官能基に関する二次反応の結果、カルボキサミドまたはカルバミン酸塩を形成することができ、および／または形成するヒドロキシル官能基に関する二次反応の結果、カルボン酸エステルまたは対応する硫酸エステルもしくはリン酸エステルを形成することができる。
【発明を実施するための形態】
【実施例】
【００３７】
（実施例１）
以下に記載する実施例においては、本願発明の範囲が記載全体および特許請求の範囲に起因する本発明を実施例において特定される実施形態に限定する意図なく、本発明を例示する目的で本発明を説明する。範囲、一般式または化合物群を以下に示す場合、これらは、明確に言及されている対応する範囲または化合物群だけでなく、個々の値（範囲）または化合物を除外することによって得ることができる部分的な範囲および部分的な化合物群もすべて包含することが意図される。本説明の文脈の中で、文献が引用されている場合、その内容全体が、本発明の開示内容に属すると見なすべきである。本発明の文脈内で、異なるモノマー単位を数回有し得る有機変性ポリシロキサンなどの化合物が記載されている場合、これらモノマー単位はランダム分布で（ランダムオリゴマー）、または規則正しく（ブロックオリゴマー）これら化合物中に現れる。このような化合物における単位の数に関するデータは、対応する化合物すべてにわたって平均した統計的平均値を意味すると理解されたい。
【００３８】
（実施例１）（本発明による）
精密研磨ガラススターラー、還流冷却器および内部温度計付きの５００ｍｌ四つ口フラスコ内で、アリルグリシジルエーテル（純度＞９９％、シグマアルドリッチ）７．２１ｇおよび水素分率１．２７ｖａｌ／ｋｇのポリ（メチルハイドロジェン）ジメチルシロキサンコポリマー１５９．１ｇと共に、平均分子量４０９ｇ／ｍｏｌのアリルポリエチレングリコール８３．７ｇを、撹拌しながら５０℃まで加熱する。欧州特許第１５２０８７０号のように修飾した白金（０）触媒の形態の白金５ｐｐｍを、注射器を用いて添加し、反応温度を７０℃まで上昇させる。変換率は、ガス容量分析で決定され、２時間後には定量的である。１０〜２０ｍｂａｒおよび１４０℃でロータリーエバポレーターにより蒸留すると、エポキシド含有量がエポキシド酸素０．３２重量％である透明な液体生成物が生じる。
【００３９】
精密研磨ガラススターラー、バブルカウンタを有する還流冷却器および内部温度計付きの５００ｍｌ四つ口フラスコ内で、エタノール１００ｇおよび１−メチルイミダゾール（９９％、シグマアルドリッチ）１．０ｇの溶液にアンモニアを導入し、５０℃で撹拌しながら、エポキシ官能性ポリエーテルシロキサン１００ｇを滴下漏斗により１．５時間かけて滴加する。この計量添加が完了したら、５０℃でさらに４時間アンモニアを導入する。７０℃および１０〜２０ｍｂａｒでロータリーエバポレーターにより蒸留すると、アミン含有量が第一級アミン窒素０．２重量％（理論上０．２７％、収率７４％）、第二級アミン窒素＜０．０１重量％、第三級アミン窒素０．１４重量％（メチルイミダゾールから理論上０．１６重量％）である、黄色い液体生成物生じる。
【００４０】
（実施例２）（本発明による）
精密研磨ガラススターラー、還流冷却器および内部温度計付きの５００ｍｌ四つ口フラスコ内で、アリルグリシジルエーテル（純度＞９９％、シグマアルドリッチ）２５．５ｇおよび水素分率３．５１ｖａｌ／ｋｇのポリ（メチルハイドロジェン）ジメチルシロキサンコポリマー１５０．０ｇと共に、１−ヘキサデセン（純度９３％、Chevron Philipps Chemical Company）９７．５ｇを、撹拌しながら７０℃まで加熱する。欧州特許第１５２０８７０号のように修飾した白金（０）触媒の形態の白金５ｐｐｍを、注射器を用いて添加し、７０℃で撹拌する。変換率は、ガス容量分析で決定され、４．５時間後に８０％である。１０．５時間後変換率９９．５％を達成するまで白金触媒をさらに５ｐｐｍ添加する。１０〜２０ｍｂａｒおよび１４０℃でロータリーエバポレーターにより蒸留すると、エポキシド含有量がエポキシド酸素１．１２重量％である透明な液体生成物が生じる。
【００４１】
磁気スターラーフィッシュおよびマノメータ付きの３３０ｍｌの鋼製オートクレーブ内で、２−プロパノール２００ｇにエポキシシロキサン１００ｇを溶解させる。ドライアイス／エタノール冷却槽を用いて、オートクレーブをその内容物と一緒に−７０℃まで冷却し、３０分間アンモニアを通過させることによって、アンモニアで溶液を飽和させる。オートクレーブを閉め、撹拌しながら１２０℃（外部油浴温度）まで加熱し、その間に圧力が１０ｂａｒまで上昇する。４時間の反応時間の後、オートクレーブを空気にさらし、８０〜９０℃および１０〜２０ｍｂａｒでロータリーエバポレーターにより溶媒を蒸留する。これにより、アミン含有量が第一級アミン窒素０．７９重量％（理論上０．９７％、収率８１％）、第二級アミン窒素＜０．０１重量％、第三級アミン窒素≦０．０１重量％である、黄色がかった生成物が生じる。
【００４２】
（実施例３）（本発明による）
精密研磨ガラススターラー、還流冷却器および内部温度計付きの２ｌ四つ口フラスコ内で、アセチル化によって末端ヒドロキシ基が末端キャップされ、平均分子量が８７４ｇ／ｍｏｌであり、組成がプロピレンオキシド８０重量％およびエチレンオキシド２０重量％であるアリルポリオキシアルキレングリコール２４３．２ｇ、アセチル化によって末端ヒドロキシ基が末端キャップされ、平均分子量が４０９４ｇ／ｍｏｌで、組成がプロピレンオキシド５８％およびエチレンオキシド４２％であるアリルポリオキシアルキレングリコール７５９．４ｇ、アリルグリシジルエーテル（純度＞９９％、シグマアルドリッチ）４９．０ｇおよび水素分率２．２９ｖａｌ／ｋｇのポリ（メチルハイドロジェン）ジメチルシロキサンコポリマー３００．０ｇを、撹拌しながら５０℃まで加熱する。欧州特許第１５２０８７０号のように修飾した白金（０）触媒の形態の白金５ｐｐｍを、注射器を用いて添加し、７０℃で撹拌する。変換率は、ガス容量分析で決定され、２．５時間後に１００％である。１０〜２０ｍｂａｒおよび１４０℃でロータリーエバポレーターにより蒸留すると、粘度が２５℃で２５５５ｍＰａ＊ｓであり、エポキシド含有量がエポキシド酸素０．４４重量％である、透明な液体生成物が生じる。
【００４３】
ガス処理スターラーおよびマノメータ付きの３３０ｍｌの鋼製オートクレーブ内で、２−プロパノール２００ｇにポリエーテル−およびエポキシ−官能性シロキサン１００ｇを溶解させる。ドライアイス／エタノール冷却槽を用いて、オートクレーブをその内容物と一緒に−７０℃まで冷却し、３０分間アンモニアを通過させることによって、アンモニアで溶液を飽和させる。オートクレーブを閉め、撹拌しながら８０℃（外部油浴温度）まで加熱し、その間に圧力が１６ｂａｒまで上昇する。８０℃で４時間の反応時間の後、オートクレーブを空気にさらし、７０℃および１０〜２０ｍｂａｒでロータリーエバポレーターにより溶媒を蒸留する。これにより、粘度が２５℃で３３０９ｍＰａ＊ｓであり、アミン含有量が第一級アミン窒素０．３４重量％（理論上０．３８％、収率９０％）、第二級アミン窒素＜０．０１重量％、第三級アミン窒素≦０．０１重量％である、わずかに混濁した黄色がかった生成物が生じる。
【００４４】
（実施例４）（本発明による）
精密研磨ガラススターラー、還流冷却器および内部温度計付きの２ｌ四つ口フラスコ内で、平均分子量が８１８ｇ／ｍｏｌで、組成がプロピレンオキシド８０重量％およびエチレンオキシド２０重量％であるアリルポリオキシアルキレングリコールメチルエーテル２２７．６ｇ、平均分子量が３８４６ｇ／ｍｏｌで、組成がプロピレンオキシド５８重量％およびエチレンオキシド４２重量％であるアリルポリオキシアルキレングリコールメチルエーテル７１３．４ｇ、アリルグリシジルエーテル（純度＞９９％、シグマアルドリッチ）４９．０ｇおよび水素分率２．２９ｖａｌ／ｋｇのポリ（メチルハイドロジェン）ジメチルシロキサンコポリマー３００．０ｇを、撹拌しながら５０℃まで加熱する。欧州特許第１５２０８７０号のように修飾した白金（０）触媒の形態の白金５ｐｐｍを、注射器を用いて添加し、７０℃で撹拌する。変換率は、ガス容量分析で決定され、２．５時間後に１００％である。１０〜２０ｍｂａｒおよび１４０℃でロータリーエバポレーターにより蒸留すると、粘度が２５℃で２９５４ｍＰａ＊ｓであり、エポキシド含有量がエポキシド酸素０．４２重量％である、透明な液体生成物が生じる。
【００４５】
ガス処理スターラーおよびマノメータ付きの３３０ｍｌの鋼製オートクレーブ内で、２−プロパノール２００ｇにポリエーテル−およびエポキシ−官能性シロキサン１００ｇを溶解させる。ドライアイス／エタノール冷却槽を用いて、オートクレーブをその内容物と一緒に−７０℃まで冷却し、３０分間アンモニアを通過させることによって、アンモニアで溶液を飽和させる。オートクレーブを閉め、撹拌しながら８０℃（外部油浴温度）まで加熱し、その間に圧力が１０ｂａｒまで上昇する。８０℃で６時間の反応時間の後、オートクレーブを空気にさらし、７０℃および１０〜２０ｍｂａｒでロータリーエバポレーターにより溶媒を蒸留する。これにより、粘度が２５℃で３２０９ｍＰａ＊ｓであり、アミン含有量が第一級アミン窒素０．３５重量％（理論上０．３６％、収率９７％）、第二級アミン窒素＜０．０１重量％、第三級アミン窒素≦０．０１重量％である、わずかに混濁した黄色がかった生成物が生じる。
【００４６】
（実施例５）（本発明による）
ガス処理スターラーおよびマノメータ付きの３３０ｍｌの鋼製オートクレーブ内で、粘度が２５℃で１６０ｍＰａ＊ｓであり、エポキシド含有量がエポキシド酸素１．９重量％である２−プロパノール２００ｇに、ポリ（メチル（２−シクロヘキセニルオキシド）エチル）ジメチルシロキサンコポリマー１００ｇを溶解させる。ドライアイス／エタノール冷却槽を用いて、オートクレーブをその内容物と一緒に−７０℃まで冷却し、３０分間アンモニアを通過させることによって、アンモニアで溶液を飽和させる。オートクレーブを閉め、撹拌しながら８０℃（外部油浴温度）まで加熱し、その間に圧力が１０ｂａｒまで上昇する。８０℃で６時間の反応時間の後、オートクレーブを空気にさらし、７０℃および１０〜２０ｍｂａｒでロータリーエバポレーターにより溶媒を蒸留する。これにより、粘度が２５℃で１８２ｍＰａ＊ｓであり、アミン含有量が第一級アミン窒素１．３０重量％（理論上１．６３％、収率８０％）、第二級アミン窒素＜０．０１重量％、第三級アミン窒素０．０３重量％である、わずかに混濁した黄色がかった生成物が生じる。
【００４７】
（実施例６）（本発明による）
精密研磨ガラススターラー、還流冷却器および内部温度計付きの２ｌ四つ口フラスコ内で、１０−ウンデセン酸メチル（純度９６％、シグマアルドリッチ）１７．４ｇ、アリルグリシジルエーテル（純度＞９９％、シグマアルドリッチ）１０．０ｇ、および水素分率０．７ｖａｌ／ｋｇのポリ（メチルハイドロジェン）ジメチルシロキサンコポリマー２００．０ｇを、撹拌しながら７０℃まで加熱する。欧州特許第１５２０８７０号のように修飾した白金（０）触媒の形態の白金５ｐｐｍを、注射器を用いて添加し、７０℃で撹拌する。変換率は、ガス容量分析で決定され、２．５時間後に２４．７％である。Ｐｔをさらに５ｐｐｍ添加し、混合物をさらに２時間撹拌し、それにより変換率が４５．６％まで上昇する。Ｐｔをさらに１０ｐｐｍ添加し、混合物を１００℃の高い反応温度でさらに撹拌する。さらに２時間後には、変換率が８０．０％、合計１０．５時間後には９７．１％である。１０〜２０ｍｂａｒおよび１４０℃でロータリーエバポレーターにより蒸留すると、粘度が２５℃で１８９．６ｍＰａ＊ｓ、エポキシド含有量がエポキシド酸素０．４９重量％である、透明でわずかに茶色がかった液体生成物が生じる。
【００４８】
ガス処理スターラーおよびマノメータ付きの３３０ｍｌの鋼製オートクレーブ内で、２−プロパノール２００ｇにカルボン酸エステル−およびエポキシ−官能性シロキサン１００ｇを溶解させる。ドライアイス／エタノール冷却槽を用いて、オートクレーブをその内容物と一緒に−７０℃まで冷却し、３０分間アンモニアを通過させることによって、アンモニアで溶液を飽和させる。オートクレーブを閉め、撹拌しながら８０℃（外部油浴温度）まで加熱し、その間に圧力が８ｂａｒまで上昇する。８０℃で６時間の反応時間の後、オートクレーブを空気にさらし、７０℃および１０〜２０ｍｂａｒでロータリーエバポレーターにより溶媒を蒸留する。これにより、粘度が２５℃で２２７．１ｍＰａ＊ｓであり、アミン含有量が第一級アミン窒素０．４８重量％（理論上０．４３％）、第二級アミン窒素＜０．０１重量％、第三級アミン窒素０．０４重量％である、わずかに混濁した茶色がかった生成物が生じる。
【国際調査報告】
2013518945.tif 000008
2013518945.tif 000009
2013518945.tif 000010
2013518945.tif 000011